FR 2716464 A1 19950825 FR 9402223 A 19940222 l PROCEDE DE FORMATION D'UNE ARMURE POUR RENFORCErn LA nCEIOTANCE A LA DECHIRURE D'UN TISSU A ARMURE DE BASE SERGE OU SATIN ET LEURS DERIVES La pr6ocnto invention se rapporte à un procédé de formation d'une armure pour renforcer la résistance & la déchirure d'un tissu à armure de base sergé ou satin et leurs dérivés. Plusieurs solutions ont été proposées pour améliorer la résistance à la décilirure d'urn Liuu. C'est ainsi que l'on a proposé de modifier l'armure toile en introduisant une discontinuité dans l'homogénéité de l'armure sous la forme de deux fils tous les x fils en chaîne et en trame, ces deux fils travaillant selon la même évolution. On obtient ain8i la formation de lignes de flottés de 2 permettant d'offrir tous les x fils une résistance double à celle des fils de la toile. La propagation de la déchirure subit des coups d'arrêt à chaqueo ligne de rézi;tance plus forte au'elle rencontre sous la forme des flottés de deux introduits dans l'armure toile de base. La limite de tissabilité de cette solution est relativement proche de collo do la toilo, qui ect la pluc baooo do toutesoo leco armures, compte tenu qu'elle correspond à l'imbrication maximale possible des fils. Cette solution n'est donc techniquement pas applicable sur tous les articles. En particulier les articles fortmemnt contexturés. Le relief de la grille formée par les flottés de 2 est important par rapport à celui de la toile relativement plate. Pour beaucoup d'applications, comme celles des vêtements de travail ou de protection par exemple, ce relief pose un problème d'abrasion précoce au niveau des flottés de 2, qui réduit fortement la longévité du produit. Par ailleurs, ce relief, quand il est important, devient gênant en cas d'enduction du tiseu, ou de contrecollaga avec une membrane ou un film. Dans certains domaines comme le vêtement de travail ou de protection, le grammage et la contexture des articles donnent des tissus très peu souples et peu confortables quand on veut les réaliser avec cette armure. Une enduction ou une membrane contrecollée sur un tissu de ce type donne alors un complexe extrêmement raide et innonfort.hl.R Au lieu de chercher & obtenir une résistance accrue à la déchirure par le groupage de deux fils, on a également proposé de substituer tous les x fils en chaine et en trame un fil si possible de même titre et de même couleur, pour ne pas changer l'aspect du tissu, dans une matière plus résistante. Cette solution, qui donne un tissu hétérogène, entrains plusieurs inconvénients. Le fil en matière plus résistante est souvent plus cher, augmentant ainsi le prix de l'article. Sur le plan pratique, le tisseur devra gérer deux stocks de fils différents, rendant l'approvisionnement plus complexe, en par'-i- culier pour la production de petites quantités. Les deux types de fils n'ont pas les mêmes caractéristiques mécaniques et/ou physico-chimiques. Si 1 'allongement à la rupture dri 1AtJx fils PRt. trop éloigné, ils travaillent séparément en résistance à la rupture,. ce qui entraîne généralement une chute de performance par rapport au tissu sans incorporation des fila plus résistante. En outre, les deux fils ont souvent un retrait différent à la température ou au lavage, qui se traduit par un cloquage de l'article a I'usage. On a également proposé d'améliorer la résistance à la déchirure par le type d'armure complexe connu sous le nom d'armures réformes, qui ont été spécialement étudiées pour faire apparaître un grand nombre de flottées, combinés entre eux de manière à pouvoir glisser, ce qui permet d'obtenir un effet de tassement très important. Cette solution a comme inconvénients de nécessiter de fortes contextures, donc l'utilisation de fils fins, pour éviter les problèmes de glissement aux coutures et donner un tissu qui ait de la tenue. C'est donc une solution qui augmente aussi bien le coot du fil que celui de la production. Ca présence de longs flottés génère des problèmes de tenue à l'abrasion et aux éraillures qui ne sont pas forcément compatibles uveç certaines ut11iisations comme les vêtements de travail et de protection par exemple. Le tissage de telles armures ri e;liLe un grand nombre de lames sur les métiers à tisser. Les armures les plus efficaces de cette famille demandent une mécanique Jacquard. Comme on le voit, aucune des solutions proposées jusqu'ici n'apporte de réponse satisfaisante au problème & résoudre. Le but de la présente invention est de remédier au moins en partie, aux inconvéniente susmentionnés. A cet effet, la présente invention a pour objet un procédé de formation d'une armure pour renforcer la résistance a la déchirure d'un tissu à armure de base sergé ou satin et leurs dérivés, caractérisé en ce qu'on divise le àur'faut du tLissu en motifs de base quadrangulaires adjacents, chacun délimité par deux fils de chaîne adjacents respectivement & deux uOtOz opposés du motif et deux fils de trame, adjacents respectivement à deux autres côtés opposée du motif, que l'on ajoute au moins un fil à chacun des fils de chaine et de trame délimitant leedite motifs, et que l'on fait évoluer le fil ainsi ajouté de la même manière que le fil de trame ou de chaine auquel i] a été ajouté. Les avantages du procédé objet de l'invention sont de permettre la production d'un tiscu dont la souplesse n'est pas. sensiblement modifiée par rapport à l'armature fondamentale, dont la résistance à la déchirure eut meilleure que collo do l'armure fondamentale, dont les autres caractéristiques ne subissent pas de dégrndAtinn notable par rapport à clles du tissu en armure fondamentale et dont le coût de fabrication est voisin de celui du tissu en armure fondamentala. Le dessin annexé illustre, schématiquement et à titre d'exemple, diverses formes et variantes de mise en oeuatvre du procédé objet de la présente invention. Les figures 1 à 4 sont des représentations schémstioqaul d'armures illustrant une première forme de mise en oeuvre de ce procédé. Les figures 5 à 8 sont des représentations schématiques d'armures selon des variantes de la première forme d'exécution. Les fig ures 9 à 13 sont des représentations schématiques d'armures illustrant une seconde forme de mise en oeuvre du procédé. Les figures 14 et 15 sont des représentations schématiques d'armures de deux variantes de la forme de réalisation des figures 9 à 13. La figure 16 est une représentation schématique d'armure selon une autre forme de mise enr oeuvre. Les figures 17 et 18 sont des représentations schématiques d'armures faites & titre de comparaison, Les figures 19 à 21 sont des représentations encore plus schématiques des seuls groupes de fils évoluant ensemble dans l'armure. Pour obtenir les caractéristiques précitées, on transforme les armures fondamentales a flottés, à savoir les sergés et leurs dérivée chevrons etc.. qui offrent & 1l'origine une bonne souplesse, une bonne résistance à l'abrasion et à la déchirure. Cependant dans le cas de contextures fortes on peut également prendre comme base les satins. Pour renforcer la résistance à la déchirure de ces armures de base, sans utiliser de mélange de matière, la solution proposée consiste à introduire dans l'armure une discontinuité donnant un coup d'arrêt & la propagation de la déchirure. Cette discontinuité qui est constituée d'un groupement d'au moins deux fils doit permettre aux fils qui la constituent, de travailler ensemble Tour la contrainte. Pour cela, il est nécessaire de les tisser dans la même évolution de manière qu'ils soient naturellement groupés et sollicités ensemble simultanément de la même manière. L'armure selon la présente invention résulte donc de la transformation opérée sur des armures de base serge, satin ou leurs dérivés, pour leur incorporer des groupements de fils évoluant ensemble en chaîne et en trame entourant des motifs de base adjacents qui conservent l'armure de. base choisie. Il en résulte un effet de quadrillage du tissu o la grille est constituée par ces groupements de fils évoluant ensemble. Le nombre de fils en chaîne et en trame de chaque motif de base correspond à la formule: Nb de fils: x * R + a (1) avec x: entier R: rapport de l'armure de base a: entier compris entre O et R-1 Nous allons maintenant décrire à l'aide des figures 1 à 4 le procédé de formation d'une armure renforcée selon l'invention à partir d'une ur-mure de base serge Z/1 avec des groupements de deux fils évoluant ensemble autour de motifs de tailles irrégulières. Pour obtenir l'armure illustrée par la figure 4 en partant du sergé 2/1 illustré par la figure 1, un certain nombre de conditions doivent être observëeà pour garantir la tissabilité d'un tissu exempt de défauts. Il est important en particulier que l'embuvage des différents fils de chaîne de l'armure soit identique. En effet, si l'évolution d'un des fils de l'armure donne un embuvage nettement plus fort que celui des autres, ce fil est soumis à une tnosion plus forte qui engendre un défaut d'aspect pouvant conduire finalement à la-rupture de ce fil. Dans le cas contraire, si l'embuvage d'un fil est plus faible que celui des autres fils, la tension de ce fil devient de plus en plus faible entraînant un défaut de tissage aboutis- sant finalAmmnt à l'arrêt du métier à ticcor par les détecteurs de casse des fils de chaîne. Dans les deux cas, l'armure est intissable. I1 est à noter toutefois, que lorsque les différences d'embuvage sont faibles, l'armure peut s'avérer tissable selon le titre des fils, la matière et la contexture.- t.-ul un eosai de tissage permet de le savoir. Pour obtenir l'armure renforcée de la figure 4 qui uuriLÀibLue le cas 1deal sur la base de motifs de base à flottés irréguliers il faut respecter les conditions suivantes. On appelle motif de base à flottés irréguliers, les motifs de base Qui forment un flotté de longueur différente à celle de l'armure de base & la transition motif de base, fils groupés de même évolution: A. L'armure doit comporter au rapport, un nombro de motifs de base en chaîne et en trame, multiple du rapport de l'armure de base choisie. Dans le présent exemple, avec le sergé 2/1 comme armure de base, le rapport est 3. Le nombre minimum de motifs de chaine, NbMch est donc de 3 et celui de motifs de trame, NbMtr est aussi de trois ce qui donne peomur l'armure selon l'invention un nombre minimum de 3 x 3 = 9 motifs de base. Chaque motif de base de l'armure est repéré par la notation MLC o L est le numéro de ligne du motif et C est le numéro de colonne du motif. L et C étant chacun un nombre entier compris entre 1 et le nombre de motif de la trame, respectivement de la chaîne. En reprenant la formule (1) précédente le nombre de fils trame du inm if de base MLC = XLC - R + ALC et le nombre de fils chaîne du motif de base MLC = YLC * R + BLC avec XLC, YLC: entier positif ALC, BLC: entier positif comprnois eriLre O etL R - B. Selon la deuxième condition, les motifs de base sur une même colonne C, respectivement une même ligne L, doivent comporter un même nombre de fils en chaîne, respectivement en trams. Ce qui donne donc XLl = XL2 XL3 (2) ALl AL2 = AL3) YIc = Y2c Y3C (4) B1 C B2C = sC (5) C. Pour garantir un embuvage identique de tous les fils de chaine, tous les ALC respectivement tous les BLC doivent être égaux entre eux et compris entre O et R - 1. D. Les XLC, YLC, ALC et BLC doivent respecter les formules su ivantes: Pour L - I à NbMtr NbMch ZL À R = NbMch + (L) R LC (6) C = 1 Pour C = 1 à NbMch NbMch WC * R = NbMtr + I XLC * R + ALC (7) L=1 ZL,Wc: entiers positifs. Nous allons voir maintenant comment on construit une armure renforcée selon l'invention en observant les conditions sus- mentionnées. Pour éviter de faire une armure trop grande, l'exemple comporte un nombre de motifs minimum soit': NbMch = NbMtr = 3 On détermine la taille des motifs de base que l'on veut réaliser en respectant les conditions énoncées ci-dessus. Dans le cas présent cela donne: Fils de chaîne Fils de trame Y1l = Y12 = Y13 = 1 - X11 X12 = X13 = 1 Y21 = Y22 Y23 = 1 X21 X22 = X23 1 Y31 = Y32 = Y33 = 1 X31 = X32 = X33 = 2 BLC = O ALC 1 On determine alore le nombre de fils de chaîne et de trame au rapport de l'armure de départ selon les formules (6) et (7). Dans cet exemple, il y a au rapport 12 rils de chaine x 18 duites comme illustré par la figure 1. On sélectionne alors dans cette armure de baue leu fils que l'on va doubler en entourant les motifs de base. On commence par convention depuie le bord gauche en haut et on dessine en trame grise tous les pris du premier fil de chaine sur la figure 2. On lais ti un $-pace égal au rapport on chaîne des motifs de base Mll, M21 et M31 et on sélectionne un second fil de chaîne dont les pris sont représentés en trame grise. On lMise ensuite un nouvel espace égal au rapport de chaîne des motifs de base M12, M22, M23 et on sélectionne le fil de chaine suivant. Il reste alors jusqu'au bord droit de l'armure le rapport en chaîne des motifs M13, M23, M33. Par effet de répétition de l'armure le bord droit de l'armure devient adjacent a son bord gauche, de même que le bord inférieur de cette même armure est adjacent a son bord supérieur, de sorte que tous les motifs de base MLC sont entourés sur leur quatre cotes par des fils de chaîne respectivement de trame que l'on veut doubler. La sélection des fils de trame que l'on veut doubler s'effectue de la même manière en partant du bord supérieur de l'armure et en dessinant en trame grise, pour faciliter la compréhension, tous les pris dos duites sélw La figure 3 illustre l'opération qui consiste à doubler les fils eéloctionnés de la figure 2 en leur durinrariL la meême évolution que les fils respectifs qu'ils doublent. On a donc dessiné leos pris de cas fils en tramc grise pour faciliter la compréhension et les distinguer des motifs de base dessinés en carrés noirs et blancs conventionnels. g Enfin la figure 4 illustre, selon la représentation conventionnelle, l'armure renforcée obtenue selon le procédé objet de la présente invention. L'armure de la figure 4 correspond donc à des motifs de bases dont les rapports en trame ne sont pas égaux mais observant les conditions A, B, C et D susmentionnées. Si ces conditions sont idéales, l'invention n'est toutefois pas limitée au respect de toutes ces conditions. Nous allons examiner maintenant et à titre d'exemple, différentes variantes possibles n'obéissant pas à l'ensemble des conditions énoncées précédemment. Dans l'exemple qui suit on part à nouveau d'un sergé 2/1 et on respecte la condition A c'est-à-dire que l'on a trois motifs de base en chaîne et trois en trame Fils de chaîne Fils de trame Yll = Y12 = Y13 = Xli = X12 = X1 = 1 Y21 = Y22 = Y23 = I X21 = X22 = X23 = 1 Y31 = Y32 = Y33 = 1 X31 = X32 = X33 = 1 BLC = 0 AlC = 2 A2C = 1 A3C O Comme on le voit, les motifs ne respectent pas en trame la condition C. La figure 6 illustre comme expliqué précédemment les 9 motifs de base entourés par les fils de chaîne et de trame sélectionnés et doublée dont les pris ont été illustrés en trame grise pour faciliter la compréhension et permettre de distinguer les groupes de deux fils de même évolution des motifs de base. Le tableau ci-dessous permet de contrôler si l'embuvage de tous les fils est identique en vérifiant pour chaque fil, que son évolution comporte le même nombre d'évolutions de base. On voit que les fils 2, 3, et 4 n'ont pas la même évolution No fil Nombre de groupes de pris ou de laissés de longueur chaine 2 3 4 12 5 2 3 2 5 2 3 3 3 5 1 4 4 2 2 Ces armures peuvent cependant s'avérer tissables. En effet, la différence d'embuvage résulto toujours d'une re combinaison particulière à la transition entre les motifs de base et les groupes de fils évoluant ensemble. Lorsque les motifs de base sont petits (XLC = 1 par. exemple), cette re-combinaison particulière a un poids important compte tenu du faible nombre d'évuoluLiurli du fil au rapport. Par contre, plus les motifs de base sont grands et plus l'embuvage tend vers l'embuvage de l'armure de base qui est prédominante. La différence d'embuvage provenant de la re- combinaison particulière est alors minime. seul un essai de tissage permet dans ce cas de confirmer la tissabilité ou non de l'armure. Si le respect de la règle C garantit un embuvag* idAntinue des fils, son non respect ne signifie pas forcément une différence d'embuvage entre les fils de l'armure. Dans certains cas particuliers d'armures sans envers par exemple, on parvient & conserver un embuvage identique malgré le non respect de ces équationA c'est par exemple le cas de l'armure à motifs irréguliers sur base sergé 2/2 avec 3 fils évoluant ensemble illustré par la figure 6. Le non respect de la condition A (nombre de motifs en chaine et en trame respectivement multiples du rapport de l'armure de base) a les mêmes conséquences que celui du iuri respect de la condition C. Le respect de cette condition A conduit souvent & des rapports d'armures importants. En ne respectant pas cette condition, il est alors possible de réduire i1 le rapport de l'armure, par exemple en ne mettant que deux motifs de base en chaîne en trame au rapport au lieu de trois pour une armure selon l'invention à base sergé 2/1. Le non respect simultané de ces conditions A et C conduit également aux mimes conséquences et exceptions. Un tel exemple est illustré par la figure 7. Le non respect de la quatrième condition D entraIne forcément le non respect de la condition C. La condition D garantit Qu'il n'y aura pas formation de flottés plus long que la longueur des flottés de l'armure de base + le nombre de fils évoluant ensemble - 1. Dans le cas d'une armure selon l'in- vention à base sergé 2/1 avec 2 fils évoluant ensemble, il n'y aura donc pas de flottés > 3. Le non respect de cette condition D conduit donc à la formation de grands flottés qui rendent encore plus problémati- que la tissabilité de l'armure en aggravant les problèmes d'embuvage comme le montre la figure 8 avec un flotté de 5 aux fils1 4 et 7 (voir tableau ci-dessous). De plus, la formation de grands flottés au milieu de flottés nettement plus petits nuit & l'aspect du tissu, mais pose surtout le problème de l'abrasion précoce de ces grands flottés. No fil Nombre de groupes de pris ou de laissés de longueur chaine 1 2 3 4 5 2 3 3 0 0 0 3 3 3 O O O 4 2 I 0 0 1 3 3 0 0 0 6 3 3 0 0 0 7 2 1 0 0 1 etc etc etc etc etc etc Apres les armures composées de motifs de base a f lottées irréguliers, nous examinerons celles composées de motifs de base à flottés réguliers. On appelle armures composées dé motifs de base à flottée réguliers, celles dont les motifs de base ne forment pas de flottés avec les fils groupés de même évolution. Lorsque ces armures ne sont pas construites dans le respect des quatre règles qui suivent, elles peuvent perdre ce caractère régulier. Cependant de par lcur principe de construction, onr parlera quand même d'armures à motifs de base & flottés réguliers. Les conditions A et B susmentionnées restent valables ici. Pour la condition C les ALC et 8LC doivent être différents de 1 tout en étant respectiv emwriL égaux entre eux. Par contre pour la condition D, les YLC, XLC' BLC et ALC doivent respecter les formules suivantes Pour L 1 & NbMtr NbMch ZL * R + NhMch > YLC R BLe C:t Pour C 1 à NbMch NbMtr WC À R + NbMtr - XLC À R + ALC L=1 ZL,WC: entiers positifs Le respect de ces conditions garantit la construction d'une armure parfaitement tissable. Nous nous proposons de construire une armure à résistance à la déchirure renforcée selon la présente invention sur la base d'un serge 2/1 avec 2 fils évoluant ensemble entourant les motifs de base, Pour expliquer la construction de cette armure, reoortons-nous aux figures g à 1.. Le serge 2/1 conduit, selon la condition A, à ce que l'armure comporte au minimum 2 motifs de base en chaîne et 3 en trame soit 9 motifs au total. UJnA fois que la taille des motifs de bacc a été déterminée, on détermine le nombre de fils de chaîne et de trame au rapport de l'armure renforeSA selon l'invention. Dans notre exemple, XLC = YLC = 1 et ALC = BLC = 0. Le nombre de fils de chaîne Atu rapport correspond à la somme: fils de chaîne des motifs de base + (nombre de fils groupés évoluant ensemble en chaîne x NbMch), Boit 15 file dans notre exemple. Le nombre de fils de trame au rapport correspond A la somme: fils de trame des motifs de base + (nombre de fils groupés évoluant ensemble en trame x NbMtr), soit 1 fils également. On dessine alors une grille de 15 x 15 (figure q). On commence par laisser libre du côté gauche un nombre de colonnes égal au nombre de fils groupés évoluant ensemble en chaine. Ds même on laisse libre depuis le bord supérieur de la grille un nombre de lignes égal au nombre de fils grouoés évoluant ensemble en trame. On trace alors en trait double un cadre correspondant au premier motif de base. On positionne le motif suivant en chaîne au même niveau après un nouvel intervalle de deux colonnes dans cet exemple, correspondant au nombre de fils groupés évoluant ensemble en chaine. On procède de même en trame et on obtient les emplacements des 9 motifs de base. On remplit le premier motif de base Ml1 (figure 9) dans l'armure de base choisie, dans notre exemple en sergé 2/1. Le remplissage du motif de base suivant M12, en chaine, se fait dans l'armure de base, mais en commençant par la dernière colonne du motif de base Mll adjacent. On répète cette opération aux motifs de chaîne suivants, jusqu'au dernier motif de chaîine. On procède de même en trame en reprenant pour chaque motif suivant la dernière ligne du motif précédent. On étend cette méthode à tous les motifs et on obtient la figure 10. En ce qui concerne les chemins de fils groupés évoluant ensemble, on établit en cases noires des pontages entre deux cases blanches des motifs de base qui se font face, sans oublier que, dans le tissu, l'armure se répète et on obtient la figure 11. Enfin, aux intersections entre les chemins de fils groupés évoluant ensemble on donne la couleur opposée à celle des cases des chemins adjacents à chaque intersection comme illustré par la figure 12. L'armure correspondante est illustrée par la figure 13. La dérogation à certaines des conditions énoncées pour la construction de l'armure qui vient d'être décrite permet de réduire sensiblement le rapport d'armure, tout en obtenant, dans certains cas, une armure tissable de la même manière qu'expliqué en relation avec les armures à motifs de base à flottés irréguliers. Le respect de la condition D est fondamental si l'on veut conserver le caractère régulier de l'armure, comme défini précédemment. Si l'une des conditions A ou C, n'est pas respectée, on n'a plus la garantie que l'embuvage de tous les fils de chaîne est identique. Ces inconvénients affectRront la grande majorité deo cas. La figure 14 illustre un cas de non respect des conditions A et C sur la base d'un satin de 4 avec des chemins de fils groupés évoluant ensemble dc 3. Le tableau ci-dessous montre lu problème d'embuvage qui en résulte No fil I Nombre de groupes de pris ou de laissés de longueur chaine I1 2 3 4 5 3 3 0 3 4 3 0 3 2 2 2 À 6 3 0 3 7 3 0 3 etc etc etc etc etc Comme signalé précédemment, plus les motifs de base Seront grands, plus l'embuvage des fils tendra vers l'embuvage de l'armure de base, qui elle est tissable. C'est pourquoi dans certains cas il est possible et même avantageux de déroger à ces deux conditions. Notamment sur une base sergé 2/1, on obtient avec un seul motif de la forme x.R ± 1, une armure parfaitement tissable avec un rapport extrêmement réduit (figure 1is). Comme on l'a déjà dit, le non respect de la condition D fait perdre son caractère régulier & l'armure par l'apparition de flottés parasites résultant de la re-combinaison de certains flottés de l'armure de base avec des flottés des chemins de fils group6o évoluant ensemble, qui dortririL de grande flottés, pénalisant le tissu aussi bien en ce qui concerne son aspect que sa résistance à l'abrasion. Bien que les conditinnA d'embuvage identique ne soient plus respectées, l'armure peut s'avérer tissable avec, de grands motifs de base. La figure 15 illustre cette possibilité. On constate que le fil de chaîne No 6 forme un flotté de 5 (voir tableau ci- dessous). No fil Nombre de groups de pris ou de laissés de longueur chaîne 1 2 3 4 5 2 3 1 4 0 0 3 3 1 4 0 0 4 5. 2 2 O O 4 3 2 0 O 6 3 a I 0 1 etc etc etc etc etc etc On peut encore imaginer une autre famille d'armures ren- forcées, ubjet de l'invention, en ne respectant que la condition A susmentionnée, c'est-à-dire que les motifs de base sur une même colonne, respActivPment une môme ligne, doivent comporter le même nombre de fils en chaîne, respectivement en trame. On parlera d'armure à motifs de base à flottés aléatoires, car le principe de construction de ces armures entraîne la formation de flottés de longeurs aléatoires à la transition motifs de base, fils groupés de même évolution. Pour réaliser cette armure on détermine le nombre et la taille des motifs de base en respectant la condition A. On remplit les différents motifs de base, avec l'armure de base sans suivre de règle, de manière aléatoire. On réalise de la même manière les pontages entre les motifs de base à travers les chemins de fila groupée évoluant ensemble. La figure 10 illustre cette possibilité sur la base d'une armure sergé 3/1 avec deux fils groupés évoluant ensemble. On peut aussi imaginer, dans cette méthode, de remplir les motifs de base avec des armures de bases différentes. Bien entendu avec cette variante du procédé il n'est pas possible de savoir & 1l'avance si l'armure sera réellement tissable ou non, si le tissu résultant sera résistant à l'abrasion et aura un aspect satisfaisant. Comme on le sait, la limite de tissabilité et la souplesse d'un tissu sont étroitement liées. Toutes deux résultent du degré de liberté des fils, qui dépend, pour un choix de fil donné de l'armure et de la contexture. Pour montrer l'avantage de l'armure réalisée & l'aide du procédé objet de l'invention, en termes de souplesse et de limite de tissabilité nous allons nous aoDDuyer sur une approche théorique du calcul du degré d'imbrication des fils dans un tissu. Ce calcul est basé sur une modélisation du tissu. La difficulté de tissage d'un tissu d'armure donnée peut provenir de la contexture en chaîne, de la contexture en trame, de la conjugaison des deux. Il est donc nécessaire de considérer isolément chacun de ces facteurs. A la condition de diritnir Clairement un compte en chaîne, respectivement en trame, maximal correspondant à un titre de fil donné, la difficultA de tissagoe en chaîne IC et en tramc IT peut être exprimée en % : compte en chaîne réel Ic - ,...x 100 compte en chaîne maxi duitagie réel IT x.100 duitage maxi La difficulté de liage liée à la conjugaison de IC et IT est donnée par un indice d'ensemble IE IC + IT IE (A) Pour déterminer le compte en chaine maximal on suppose que les filés de titre connu sont de section cylindrique et que dans le cas de la contexture la plus resserrée, les fils de chaine sont jointifs sous les flottés de trame et ne sont écartés que d'une épaisseur de tramA lnrs des changements de face. La largeur x occupée par l'ensemble des fils d'un rapport d'armure liantsur la duite faisant le plus d'évolution est: x = Rc * dc + nT * dT (9) o Rc est le rapport d'armure en chaîne nT le nombre de changements de faces do la duite dc le diamètre de la chaine dT le diamètre de la trame Par ailleurs et à condition que x soit exprimé dans la même unité de compte que la chaine, c'est-à-dire en cm, on a x = À Rc (10) CM CM étant le compte maximal en chaine 1/cM est le pas moyen en chaine nfà s&ntjntionn (q) t (10) on tire Rc CM = Rc * dc + nT dT d'o C c Ic = (Rc À dc + nT - dT) x 100 Rc nT ic = C (dc + - dT) x 100 (11) Rc ou C, est le compte en chaîne reel Par analogie: nc IT = D (dT + - dc) x 100 RT o D duitage réel nc: nombre de changement de faces du fil de chaîne faisant le plus d'évolutions sUr le rapport de tramo RT: rapport de trame Le titre et la masse volumique p du fil sont supposés connus et homogènes. En cons1dérant un cylindre ayant le diamètre d du fil, t mètre de hauteur, on a \/ 103 dz m d T avec d en cm vF7 en g/cm3 T en tex TT T Ic = 0,357 * C - + ) Yc Rc JT 1T = 0,357 * ---( ----- ) T RT Si les limites théoriques maximum de IC, IT et IE sont 100, les limites pratiques suivant les auteurs, sont Pour Ic ou IT compris entre 94 et 120 et TE En effet, compte tenu des approximations faites dans l'approche théorique, on peut obtenir des indices > 100 pour des articles qui s'avèrent tissables. En se basant sur cette théorie on a comparé une armure toile renforcée dite "Rip stop" (indice RP) à une armure renforcée sur base sergé 2/1 avec deux fils groupés de même évolution du procédé objet de l'invention (indice A). Il est à noter qu'en terme d'amélioration de la résistance aux déchirures et dé souplesse, il s'agit de l'armure la moins performante obtenue à l 'aide de ce procède. Les deux armures sont représentées par les figures 17 respectivement 18. Les rapports en chaine RCRP et RCA et en trame RTRP et RTA des deux armures sont identiques, respectivement 27 et 22. hTRp = 26 nCRP = 20 nTA = 18 nCA = 14 s'agissant d'une comparaison, on réalise le calcul sur l'hypothèse de l'utilisation du même fil en chaîne et en trame pour les deux articles soit dTRp = dTA = dCRP = dCA d ICRP = C * d À 100 (1 + nTRp/Rc) ICA C À d À 100 (1 + nTA/RC) C d * 100 = ICA/(1 + nTA/RC) (1 + nTRp/RC) donc ICRP = ICA x (1 + nTA/RC) (RC + nTRP) ICRP = ICA X 1,18 IcA (RC + nTA) De la même façon on peut calculer ITRP = 1,16 ITA De sorte que l'indice d'ensemble donne IERP = 1, 37 IEA Ce qui signifie que 1'ur-rure "Rip stop est 3'1 plus difficile à tisser que l'armure sergé 2/1 obtenue selon le procédé objet de la préeonte invention. A fil et contexture égaux, cette différence de 37 x est nettement percAptible au toucher, la souplcose de l'armure, selon la figure 18, étant plus grande. En outre, lorsque l'armure selon la figure 17 n'est plus tisRhIlA, en raison d'une contexture trop forte, l'armure obtenue selon le procédé objet de la présente invention permet encore de tisser dans des conditions parfaitement satisfAisantoe. Différents essais comparatifs de tissage ont été réalisés en vue de vérifier l'approche théorique ci-dessus. On a tis336 un article o50 % Kermel (D50 % Vlscose FR Nm 45/2 chaîne et trame, 32 fils/cm et 22 duites/cm. Armure sergé 2/1. Les caractéristiques de ce tissu sont les suivantes: Résistance & la rupture selon la norme NF G07-001 chaine: 110 daN trame: 80 daN Résistance à la déchirure amorcée force vive NF G07-148 chaine: 5,5 daN trame: 4,9 daN On a réalisé le même article en armure obtenue selon le procédé objet de l'invention avec des motifs de base réguliers à base sergé 2/1 avec des chemins de deux filA groupés do même évolution dans un dessin correspondant à celui de la figure 18. Les résultats sont les suivants: Résistance à la rupture selon la norme NF G07-001 àhaine: 11t2 daN trame: 83 daN Résistance à la déchirure amorcée vive selon norme NF G07-148 chaîne: 9,3 daN trame: 8,9 daN On constate la très nette amélioration de la résistance aux déchirures amorcées. La souplesse du tissu de base sergé 2/1 est intcgralement conservée, et m.,me légèrement améliorée, comme le montre le calcul des indices des deux tissus. Sergé 2/1 Base sergé 2/1 renforcé par 2 fils groupés IC = 106 IC = 106,6 IT = 73X3 IT = 72 ZE 77,7 IE = 76,3 Nous avons décrit jusqu'ici trois familles d'armures obtenues selon le procédé objet de l'invention. Les familles à motifs de base à flottés irréguliers, à motifs de base à flottés réguliers et à motifs de base à flottés aléatoires. On peut encore imaginer une famille a motifs décalés en chaîne ou en trame. C'est cette quatrième famille qui est ill1ustrée par les figures 19 à 21. I> rectangles dessinés sur la figure 10 représentent les chemins de groupes de fil de même évolution entourant les motifs de base. On voit que si ces motifs sont alignés en chaîne, ils sont décalés en trame. Pour obtenir ce résultat il suffit que les groupes de fils de trame évoluant ensemble cessent d'évoluer ensemble pour s'intégrer à l'armure de base du motif de base adjacent décalé, de la deuxième c.olonde. Lor*que ces files de trame roesortent de ce motif de base, ils évoluent à nouveau ensemble sur toute la largeur de la troisième colonne pour être à nouveau intégrés à l'armure du motif de base adjacent de la quatrième colonne, D'autres groupes de fils de trames bordent les motifs de base des deuxième et quatrième colonnes en évoluant ensemble et sont intégrés au motifs de base des première et troisième colonne. Ce môme principe est utilisé dans le cas dao figures 20 et 21. Dans cette dernière figure, le décalage s'effectue en appliquant le même principe aux fils de chaîne décalant ainsi les motifs de base dans le sens des colonnes et non dans celui des lignes. Les essais réalisés ont montré que la résistance & la déchirure augmente sensiblement à partir d'un écartement entre les óh:mmirï de rfls groupes évoluant ensemble de 10 à 70 mm. Au- dessous de 10 mm l'augmentation est bonne et les résultats deviennent excellents au-dessous de 5 mm. REVENDICATIONS 1. Procédé de formation d'une armure pour renforcer la résistance à la déchirure d'un tissu à armure de base sergé ou satin et leurs dérivés, caractérisé en ce qu'on divise la surface du tissu en motifs de base quadrangulaires adjacents, chacun délimité par deux fils de chaîne adjacents respectivement à deux côtés opposés du motif et deux fils de trame, adjacents respectivement & deux autres c6tés opposeés du moti r, que 1'on ajoute au moins un fil à chacun des fils de chaine et de trame délimitant lesdits motifs, et que l'on fait évoluer le fil ainsi ajouté de la même manière que le fil de trame ou de chaine auquel il a été ajouté. 2. Procédé selon la revendication 1, caractérisé en ce qu'on dimensionne lesdits motifs de base pour 1les aligner aussi bieon en chaîne qu'ren trame. 3. Procédé selon la revendication 1, caractérisé en ce qu'on dimensionne le rapport d'armure du t.imti dm manière qu'il comporte un nombre desdits motifs de base en chaîne et en trame, multiple du rapport de ladite armure de base choisie. 4. Procédé selon la revendication 3, caractérisé en ce qu'on choisit les motifs de base (MLC) pour qu'ils aient Luujours un nombre de fils N en chaine et en trame de la forme: N en trame d LC = XLC R LC N en chaiîne de MLC = YLC R + 8LC o L = numéro de ligne du motif C = numéro de colonne du motif R = rapport de l'armure de base XLC, YLC entier positif ALC, BLC: entier positif compris entre 0 et R-1 5. Procédé selon la revendication 2 ou la revendication 4, caracterisé en ce que l'on dimensionne lesdits motifs de base sur une même colonne C, respectivement une même ligne L pour qu'ils comportent le même nombre de fils en chaîne, respective- ment en trame. 6. Procédé selon la revendication 4 ou 5, caractérisé en ce que pour garantir un embuvage identique de tous les fils de chaîne, on choisit tous les ALC égaux et compris entre O et R - 1 et tous les BLC égaux et compris entre O et R - 1. 7. Procédé selon la revendication 4 ou 6, caractérisé en ce que les YLC, XLC, BLC et ALC respectent les formules suivantes: Pour L = 1 à NbMtr NbMch ZL* R = NbMch + - YLC ' R + BLC C=1 Pour C = 1 à NbMch NbMtr WC R = NbMtr + L XLC * R + ALC L=1 ZL et WC = entiers positifs NbMch = nombre de motifs de base en chaîne NbMtr = nombre de motifs de base en trame 8. Procédé selon la revendication 4 ou 5, caractérisé en ce que les YLC' XLC, BLC et ALC respectent les formules suivantes: À> Pour L = 1 à NbMtr NbMch zL À R + NbMch= E7 YLC * R + BLC C=1 Pour C = 1 à NbMch NbMtr WC * R + NbMtr = y XLC * R + ALC L=1 ZLWc: entiers positifs 9. Procédé selon la revendication 5 ou 8, caractérisé en ce que pour garantir un embuvage identique de tous les fils, on choisit tous les ALC égaux et différents de 1 et tous les BLC égaux et différents de 1. 10. Procédé selon l'une des revendications 1 à 4, 6 à 9, selon lequel l'écartement entre les deux fils de chaîne et les deux fils de trame délimitant lesdits motifs est compris entre 1 et 70 mm.